(57)【要約】【課題】インキジェット印刷により得られる完成像の着色剤の耐光性における改良を実現させること。【解決手段】支持体、並びに結合剤、顔料および下記の一般式（Ｉ）：【化１】2004050831.tif 000013［式中、Ｒ１およびＲ２は明細書で定義されている］に従う光安定剤を含んでなる多孔性インキ受容層を含んでなるインキジェット記録材料が開示される。完成インキジェットカラー像は耐光性における強い改良を示す。【選択図】　　　なし【特許請求の範囲】
【請求項１】
支持体、並びに結合剤、顔料および下記の一般式（Ｉ）：
【化１】
2004050831.tif 000011
［式中、Ｒ１は水素原子、ヒドロキシル基、オキシラジカル基、脂肪族基、アシル基、脂肪族オキシ基またはアシルオキシ基を表し、そしてＲ２は少なくとも３個の炭素原子および少なくとも２個のヒドロキシル基を有する脂肪族基を表す］に従う化合物を含んでなる多孔性インキ受容層を含んでなるインキジェット記録材料。
【請求項２】
一般式（Ｉ）に従う該化合物が
【化２】
2004050831.tif 000012
である請求項１に記載のインキジェット記録材料。
【請求項３】
該顔料が無機顔料である請求項１または２に記載のインキジェット記録材料。
【請求項４】
該無機顔料がシリカ、アルミナ、アルミナ水和物、珪酸アルミニウムおよび三水酸化アルミニウムよりなる群から選択される請求項３に記載のインキジェット記録材料。
【請求項５】
該結合剤がポリビニルアルコールである請求項１〜４のいずれかに記載のインキジェット記録材料。
【請求項６】
顔料量／結合剤量の比が少なくとも４である請求項１〜５のいずれかに記載のインキジェット記録材料。
【請求項７】
インキ受容層の孔容量が、窒素吸着法により測定して、０．１ｍｌ／ｇのコーテイングされた固体より高い請求項１〜６のいずれかに記載のインキジェット記録材料。
【発明の詳細な説明】
【０００１】
【発明の属する技術分野】
本発明は、光による退色に対する完成像の改良された安定性を有するインキジェット記録材料に関する。
【０００２】
【従来の技術】
大多数の用途では、印刷はインキを担持する組版と一般的には普通紙であるインキ−受容材料との加圧接触により進行する。最も頻繁に使用される衝撃印刷技術は、適当な受容体上の親油性インキの選択的受容性に基づく平版印刷として知られる。しかしながら、最近ではいわゆる非衝撃印刷システムにより従来の加圧接触印刷が特殊な用途に関してはある程度代替されてきた。概論は例えば書籍　”Ｐｒｉｎｃｉｐｌｅｓ　ｏｆ　Ｎｏｎ　Ｉｍｐａｃｔ　Ｐｒｉｎｔｉｎｇ”　ｂｙ　Ｊｅｒｏｍｅ　Ｌ．　Ｊｏｈｎｓｏｎ　（１９８６），　ＰａｌａｔｉｎｏＰｒｅｓｓ，　Ｉｒｖｉｎｅ，　ＣＡ　９２７１５，　ＵＳＡ　に示されている。非衝撃印刷技術の中では、インキジェット印刷がその簡単さ、便利さおよび低価格の理由から人気のある技術となった。特に、印刷される物体の限定された版が要求される場合には、インキジェット印刷が好ましい技術になった。インキジェット印刷技術における進歩および傾向に関する最近の概論は　Ｈｕｅ　Ｐ．　Ｌｅ　により　Ｊｏｕｒｎａｌ　ｏｆ　Ｉｍａｇｉｎｇ　Ｓｃｉｅｎｃｅａｎｄ　Ｔｅｃｈｎｏｌｏｇｙ　Ｖｏｌ．　４２　（１），　Ｊａｎ／Ｆｅｂｒ　１９９８　に示されている。インキジェット印刷では、インキ流体の小滴がインキ受容体表面上に、印刷装置と受容体との間の物理的接触なしに、直接衝突する。印刷装置が印刷データを電子的に貯蔵しそして小滴を像通りに射出するための機構を調節する。印刷は印刷ヘッドを紙を越えてまたは逆に動かすことにより行われる。インキジェット印刷機に関する初期の特許は特許文献１〜３を包含する。インキ小滴の噴射は数種の方法で行うことができる。第一のタイプの方法では、圧力波パターンを適用することにより連続的な小滴流が形成される。この方法は連続的インキジェット印刷として知られる。第一の態様では、小滴流は静電的に荷電され偏向されそして再収集された小滴と未荷電のままでありそれらの方向が偏向されず且つ像を形成する小滴とに分割される。或いは、荷電され偏向された流が像を形成しそして未荷電の偏向されないジェットが再収集される。連続的インキジェット印刷のこの変法では、数本のジェットが異なる角度に偏向されそしてそれにより像を記録する（多偏向システム）。第二の方法によると、インキ小滴は「オンデマンド」（“ｏｎ　ｄｅｍａｎｄ”）（「ＤＯＤ」または「ドロップ・オンデマンド」（“ｄｒｏｐ　ｏｎ　ｄｅｍａｎｄ”）法）で作製することができ、それにより印刷装置が小滴をそれらが受容体上での像形成で使用される場合にのみ噴出させ、それにより小滴荷電、偏向ハードウエア、およびインキ再収集の複雑さを回避する。ドロップ・オンデマンドで、圧電変換器の機械的動作により作成される圧力波により（いわゆる「圧電法」（“ｐｉｅｚｏ　ｍｅｔｈｏｄ”））または個別の熱刺激により（いわゆる「バブルジェット」（“ｂｕｂｂｌｅ　ｊｅｔ”）法もしくは「熱ジェット」（“ｔｈｅｒｍａｌ　ｊｅｔ”）法）、インキ小滴を製造することができる。インキジェット用のインキ組成物は典型的には下記の成分を包含する：染料または顔料、水および／または有機溶媒、湿潤剤、例えばグリコール類、洗剤、濃稠化剤、重合体結合剤、防腐剤など。そのようなインキの最適な組成は使用するインキ噴射方法および印刷しようとする基質の性質に依存することは容易に理解されよう。インキ組成物は概略以下のように分類することができる：
−水をベースとしたもの、乾燥機構は吸収、浸透および蒸発を含む、
−油をベースとしたもの、乾燥機構は吸収および浸透を含む、
−溶媒をベースとしたもの、乾燥機構は主として蒸発を含む、
−熱溶融または相変化：インキ賦形剤は噴出温度において液体であるが室温において固体である、乾燥は固化により代替される、
−紫外線硬化性、乾燥は重合により代替される。
インキ−ジェット記録要素中のインキ−受容層は下記の種々の厳格な条件に合致しなければならないことが知られている：
−ドットが流出せず且つ高い光学濃度を得るために必要なものより大きく膨張しないようにするために、インキ−受容層は高いインキ吸収能力を有していなければならない。
−インキ小滴が適用直後に拭き残った場合に飛び散らないようにするために、インキ−受容層は高いインキ吸収速度（短いインキ乾燥時間）を有していなければならない。
−インキ−受容層に適用されるインキドットは形状が実質的に丸く且つそれらの周囲が平滑でなければならない。ドット直径は一定であり且つ正確に調節できなければならない。
−「パドリング」（“ｐｕｄｄｌｉｎｇ”）すなわち隣接インキドットの合着がないように受容層は容易に湿されなければならず、そして以前に吸収されたインキ小滴は「ブリード」（“ｂｌｅｅｄｉｎｇ”）すなわ付近のドットまたはその後に置かれるドットとの重複を示してはならない。
−透明なインキ−ジェット記録要素は低い曇り値を有していなければならず且つ透過性質が優れていなければならない。
−印刷後に、像は耐水性、耐光性に関する良好な耐性、並びに温度および湿度の苛酷な条件下での良好な持久性を有していなければならない。
−インキジェット記録要素は、印刷前または後に積層される場合に、カールまたは粘着性質を示してはならない。
−インキジェット記録要素は種々のタイプの印刷機の中を円滑に移動できなければならない。
全てのこれらの性質はしばしば釣り合い関係にある。それらを全て同時に満足させることは難しい。
【０００３】
特別な問題は、長期間にわたり光に露呈された場合の完成カラーインキジェット像の色濃度の安定性（「耐光性」）である。当業者に知られているように、着色剤の光退色は主として、光により、特に紫外線スペクトル部分により、触媒作用を受ける着色剤の酸化分解による。従って、光による退色に対してインキジェット像の着色剤を安定化させるより有効な化合物（要するに、より良好な「光安定剤」またはより良好な「酸化防止剤」）に関する要望が常に存在する。
【０００４】
【特許文献１】ＵＳ３，７３９，３９３
【０００５】
【特許文献２】ＵＳ３，８０５，２７３
【０００６】
【特許文献３】ＵＳ３，８９１，１２１
【０００７】
【発明が解決しようとする課題】
本発明は、インキジェット印刷により得られる完成像の着色剤の耐光性における改良を実現させようとするものである。
【０００８】
【課題を解決するための手段】
上記の有利な性質は、支持体、並びに結合剤、顔料および下記の一般式（Ｉ）：
【０００９】
【化３】
2004050831.tif 000002
【００１０】
［式中、Ｒ１は水素原子、ヒドロキシル基、オキシラジカル基、脂肪族基、アシル基、脂肪族オキシ基またはアシルオキシ基を表し、そしてＲ２は少なくとも３個の炭素原子および少なくとも２個のヒドロキシル基を有する脂肪族基を表す］に従う化合物を含んでなる多孔性インキ受容層を含んでなるインキジェット記録材料を提供することにより実現される。
【００１１】
本発明の別の利点および態様は以下の記述から明らかになるであろう。
【００１２】
【発明の実施の形態】
本発明に従うインキジェット記録媒体の種々の層および特定成分を次に詳細に説明する。
−支持体
本発明における使用のための支持体は、写真技術から既知である紙タイプおよび重合体タイプの支持体から選択することができる。紙タイプは、普通紙、流し込みコーテイング紙、ポリエチレンコーテイング紙およびポリプロピレンコーテイング紙を包含する。重合体支持体は、酢酸プロピオン酸セルロースまたは酢酸酪酸セルロース、ポリエステル類、例えばポリエチレンテレフタレートおよびポリエチレンナフタレート、ポリアミド類、ポリカーボネート類、ポリイミド類、ポリオレフィン類、ポリ（ビニルアセタール）類、ポリエーテル類並びにポリスルホンアミド類を包含する。本発明に有用な高品質重合体支持体の他の例は、不透明な白色ポリエステル類およびポリエチレンテレフタレートとポリプロピオンとの押し出し配合物を包含する。ポリエステルフィルム支持体、そして特にポリエチレンテレフタレートが、それらの寸法安定性の優れた性質のために好ましい。そのようなポリエステルが支持体材料として使用される場合には、下塗り層を使用して支持体に対するインキ受容層の結合を改良することができる。この目的のために有用な下塗り層は写真技術で既知でありそして、例えば、塩化ビニリデンの重合体、例えば塩化ビニリデン／アクリロニトリル／アクリル酸三元共重合体または塩化ビニリデン／アクリル酸メチル／イタコン酸三元共重合体を包含する。
−インキ受容層
多孔性インキ受容層が、結合剤および顔料の他に、以上で示された一般式（Ｉ）に従う光安定剤を含有することが本発明の要点である。この一般式（Ｉ）に従う４−アシルアミノ−２，２，６，６−テトラメチルピペラジン誘導体はＵＳ６，２３２，４６９から既知である。しかしながら、特定タイプのインキジェット記録材料中の光安定剤としてのそれらの特別な利点はその後の開示で認識されていなかった。有用な物質は下記の光安定剤（ＬＳ−１〜１３）を包含するが、それらに限定されるものではない。
【００１３】
【化４】
2004050831.tif 000003
【００１４】
【化５】
2004050831.tif 000004
【００１５】
【化６】
2004050831.tif 000005
【００１６】
好ましい有効な化合物は光安定剤ＬＳ−４である。光安定剤は好ましくはインキ受容層のコーテイング溶液に水溶液状で加えられる。層中の（またはコーテイング組成物中の）酸化防止剤の量は好ましくは０．５〜３ｇ／ｍ２の間である。
【００１７】
結合剤は、ヒドロキシエチルセルロース；ヒドロキシプロピルセルロース；ヒドロキシエチルメチルセルロース；ヒドロキシプロピルメチルセルロース；ヒドロキシブチルメチルセルロース；メチルセルロース；ナトリウムカルボキシメチルセルロース；ナトリウムカルボキシメチルヒドロキシエチルセルロース；水溶性エチルヒドロキシエチルセルロース；硫酸セルロース；ポリビニルアルコール；ビニルアルコール共重合体；ポリ酢酸ビニル；ポリビニルアセタール；ポリビニルピロリドン；ポリアクリルアミド；アクリルアミド／アクリル酸共重合体；ポリスチレン、スチレン共重合体；アクリル系またはメタクリル系共重合体；スチレン／アクリル系共重合体；エチレン−酢酸ビニル共重合体；ビニルメチルエーテル／マレイン酸共重合体；ポリ（２−アクリルアミド−２−メチルプロパンスルホン酸）；ポリ（ジエチレントリアミン−コ−アジピン酸）；ポリビニルピリジン；ポリビニルイミダゾール；改質されたポリエチレンイミンエピクロロヒドリン；エトキシル化されたポリエチレンイミン；ポリエチレンオキシド；ポリウレタン；メラミン樹脂；ゼラチン；カラゲナン；デキストラン；アラビアゴム；カゼイン；ペクチン；アルブミン；澱粉；コラーゲン誘導体；コロジオンおよび寒天を包含する当該技術で既知である化合物のリストから選択することができる。本発明の実施に好ましい結合剤は、ポリビニルアルコール（ＰＶＡ）、ビニルアルコール共重合体または改質されたポリビニルアルコールである。最も好ましくは、ポリビニルアルコールはカチオンタイプポリビニルアルコール、例えばクラレ（Ｋｕｒａｒａｙ）からのカチオン性ポリビニルアルコール等級品、例えばポバル（ＰＯＶＡＬ）Ｃ５０６、ポバルＣ１１８、および日本合成からのものである。２種もしくはそれ以上の結合剤の混合物を使用することができる。
【００１８】
インキ受容層中で使用される顔料は好ましくは、中性、アニオン性およびカチオン性顔料タイプから選択できる無機顔料である。有用な顔料は例えば、シリカ、タルク、クレー、ハイドロタルク石、カオリン、珪藻土、炭酸カルシウム、炭酸マグネシウム、塩基性炭酸マグネシウム、アルミノシリケート、三水酸化アルミニウム、酸化アルミニウム（アルミナ）、酸化チタン、酸化亜鉛、硫酸バリウム、硫酸カルシウム、硫化亜鉛、繻子白、アルミナ水和物、例えばベーム石、酸化ジルコニウムまたは混合酸化物を包含する。好ましくは、顔料はアルミナ水和物、酸化アルミニウム類、水酸化アルミニウム類、珪酸アルミニウム類、およびカチオン的に改質されたシリカ類から選択されるカチオンタイプ顔料である。アルミナ水和物の好ましいタイプは、結晶性ベーム石、すなわちγ−ＡｌＯ（ＯＨ）である。ベーム石の有用なタイプは、粉末形態では、サソル（Ｓａｓｏｌ）からのディスペラル（ＤＩＳＰＥＲＡＬ）、ディスペラルＨＰ１４およびディスペラル４０、マルチンスヴェルク（Ｍａｒｔｉｎｓｗｅｒｋ）ＧｍｂＨからのマルトキシン（ＭＡＲＴＯＸＩＮ）ＶＰＰ２０００−２およびＧＬ−３；液体ベーム石アルミナ系統、例えばサソルからのディスパル（ＤＩＳＰＡＬ）２３Ｎ４−２０、ディスパル１４Ｎ−２５、ディスパルＡＬ２５、である。アルミナ水和物に関する特許は、ＥＰ５０００２１、ＥＰ６３４２８６、ＵＳ５，６２４，４２８、ＥＰ７４２１０８、ＵＳ６，２３８，０４７、ＥＰ６２２２４４、ＥＰ８１０１０１などを包含する。有用なカチオン性酸化アルミニウム（アルミナ）タイプは、例えばα−Ａｌ２Ｏ３タイプ、例えばセイント−ゴベイン・セラミックス・アンド・プラスチックス・インコーポレーテッド（Ｓａｉｎｔ−Ｇｏｂａｉｎ　Ｃｅｒａｍｉｃｓ　＆　Ｐｌａｓｔｉｃｓ，　Ｉｎｃ）　から入手できるノルトン（ＮＯＲＴＯＮ）Ｅ７００、およびγ−Ａｌ２Ｏ３タイプ、例えばデグッサ（Ｄｅｇｕｓｓａ）からのアルミナム・オキシド（ＡＬＵＭＩＮＵＭ　ＯＸＩＤ）Ｃ；他の酸化アルミニウム等級品、例えばバイコフスキー・ヘミー（Ｂａｉｋｏｗｓｋｉ　Ｃｈｅｍｉｅ）からのバイカロックス（ＢＡＩＫＡＬＯＸ）ＣＲ１５およびＣＲ３０、バイコフスキー・ヘミーからのデュラロックス（ＤＵＲＡＬＯＸ）等級品およびメディアロックス（ＭＥＤＩＡＬＯＸ）等級品、バイコフスキー・ヘミーからのバイカロックスＣＲ８０、ＣＲ１４０、ＣＲ１２５、Ｂ１０５ＣＲ；カボット（Ｃａｂｏｔ）からのカブ−Ｏ−スパース（ＣＡＢ−Ｏ−ＳＰＥＲＳＥ）ＰＧ００３商標、サソルからのカタロックス等級品（ＣＡＴＡＬＯＸ　ＧＲＡＤＥＳ）およびカタパル等級品（ＣＡＴＡＰＡＬ　ＧＲＡＤＥＳ）、例えばプルラロックス（ＰＬＵＲＡＬＯＸ）ＨＰ１４／１５０；コロイド状Ａｌ２Ｏ３タイプ、例えば日産化学工業からのアルミナゾル（ＡＬＵＭＩＮＡＳＯＬ）１００、アルミナゾル２００、アルミナゾル２２０、アルミナゾル３００、およびアルミナゾル５２０商標またはオンデオ・ナルコ（ＯＮＤＥＯ　Ｎａｌｃｏ）からのナルコ（ＮＡＬＣＯ）８６７６商標を包含する。他の有用なカチオン性無機顔料は、三水酸化アルミニウム類、例えばバイヤライト、すなわちα−Ａｌ（���Ｈ）３、例えばサソルから入手できるプルラルＢＴ、およびギブス石、すなわちγ−Ａｌ（ＯＨ）３、例えばマルチンスヴェルクＧｍｂＨからのマルチナル（ＭＡＲＴＩＮＡＬ）等級品、マルチンスヴェルクからのマルチフィン（ＭＡＲＴＩＦＩＮ）等級品、例えばマルチフィンＯＬ１０４、マルチフィンＯＬ１０７およびマルチフィンＯＬ１１１、ＪＭヒューバー・カンパニー（ＪＭ　Ｈｕｂｅｒ　ｃｏｍｐａｎｙ）からのミクラル（ＭＩＣＲＡＬ）等級品、例えばミクラル１４４０、ミクラル１５００、ミクラル６３２、ミクラル８５５、ミクラル９１６、ミクラル９３２、ミクラル９３２ＣＭ、ミクラル９４００；昭和電化株式会社からのヒギライト（ＨＩＧＩＬＩＴＥ）等級品、例えばヒギライトＨ４２またはヒギライトＨ４３Ｍを包含する。カチオン性顔料の別の有用なタイプは、酸化ジルコニウム、例えばオンデオ・ナルコのナルコＯＯＳＳ００８商標、酢酸で安定化されたＺｒＯ２であるニアコル・ナノ・テクノロジーズ（Ｎｙａｃｏｌ　Ｎａｎｏ　Ｔｅｃｈｎｏｌｏｇｉｅｓ）からのＺＲ２０／２０、ＺＲ５０／２０、ＺＲ１００／２０およびＺＲＹＳ４商標である。有用な混合酸化物は、サソルからのシラル（ＳＩＲＡＬ）等級品、ナルコからのコロイド状金属酸化物、例えばナルコ１０５６、ナルコＴＸ１０４９６、ナルコＴＸ１１６７８である。無機顔料の別の好ましいタイプは、そのままそのアニオン形態でまたはカチオン的に改質された後に使用することができるシリカである。インキ受容要素中の顔料としてのシリカは多くの昔のおよび最近の特許、例えばＵＳ４，８９２，５９１、ＵＳ４，９０２，５６８、ＥＰ３７３５７３、ＥＰ４２３８２９、ＥＰ４８７３５０、ＥＰ４９３１００、ＥＰ５１４６３３など、に開示されている。シリカは、カチオン的改質前に、種々のタイプ、例えば結晶性シリカ、非晶質シリカ、沈澱シリカ、薫蒸シリカ、シリカゲル、球状および非球状シリカ、から選択することができる。シリカは、少量の群Ａｌ、Ｚｒ、Ｔｉからの金属酸化物を含有することができる。有用なタイプは、アエロシル（ＡＥＲＯＳＩＬ）ＯＸ５０（ＢＥＴ表面積５０±１５ｍ２／ｇ、平均一次粒子寸法４０ｎｍ、ＳｉＯ２含有量＞９９．８％、Ａｌ２Ｏ３含有量＜０．０８％）、アエロシルＭＯＸ１７０（ＢＥＴ表面積１７０ｇ／ｍ２、平均一次粒子寸法１５ｎｍ、ＳｉＯ２含有量＞９８．３％、Ａｌ２Ｏ３含有量０．３−１．３％）、アエロシルＭＯＸ８０（ＢＥＴ表面積８０±２０ｍ２／ｇ、平均一次粒子寸法３０ｎｍ、ＳｉＯ２含有量＞９８．３％、Ａｌ２Ｏ３含有量０．３−１．３％）、またはデグッサ−ヒュルスＡＧ（Ｄｅｇｕｓｓａ−Ｈｕｅｌｓ　ＡＧ）から入手できる他の親水性アエロシル等級品を包含し、それらは小さい平均粒子寸法（＜５００ｎｍ）を有する水性分散液を与えることができる。カチオン的に改質されたシリカは下記の方法により製造することができるが、それらに限定されることを意味しない：
（１）シリカを無機カチオン性化合物、例えば粒状金属酸化物およびオキシ水酸化物、例えば酸化アルミニウム類、並びにアルミナ水和物、例えばベーム石および擬ベーム石、を用いる表面処理にかける方法。シリカを改質するための有用なカチオン性無機化合物は擬ベーム石である。擬ベーム石はベーム石ゲルとも称され、そして針状形態を有する微粒子状アルミナ水和物である。その組成は一般的にはＡｌ２Ｏ３．１．５−２Ｈ２Ｏにより表されそして結晶性ベーム石のものとは異なる。
（２）シリカをアミノ基もしくはその第四級アンモニウム基または第四級ホスホニウム基およびシリカの表面上のシラノール基との反応性を有する官能基、例えばアミノアルコキシシランまたはアミノアルキルグリシジルエーテルまたはイソプロパノールアミンの両方を有する有機化合物を用いる表面処理にかける方法。（３）シリカの存在下でのカチオン性またはアミノ官能性単量体の重合による方法。
【００１９】
別の態様では、顔料は有機粒子、例えばポリスチレン、ポリメタクリル酸メチル、シリコーン類、メラミン−ホルムアルデヒド縮合重合体、ウレア−ホルムアルデヒド縮合重合体、ポリエステル類およびポリアミド類から選択することができる。無機および有機顔料の混合物を使用することができる。しかしながら、最も好ましくは顔料は無機顔料である。顔料はインキ受容層を充分多孔性にするために充分な被覆率で存在しなければならない。光沢のあるインキ受容層を得るためには、顔料の粒子寸法は好ましくは５００ｎｍより小さくなくてはならない。迅速なインキ吸収用にインキ受容層として機能しうる多孔性光沢層を得るためには、顔料／結合剤比は少なくとも４でなければならない。これらの高い比においてのみ、結合剤がコーテイング中の顔料により創製される孔および空隙の全てをもはや満たすことができない。迅速なインキ吸収用のコーテイングの充分な多孔性を得るためには、これらの高度に顔料着色されたコーテイングの孔容量は０．１ｍｌ／ｇのコーテイングされた固体より高くなければならない。この孔容量は気体吸着（窒素）によりまたは水銀拡散により測定することができる。
【００２０】
上記の必須成分の他に、媒染剤として作用するカチオン性物質がインキ受容層中に存在することができる。そのような物質は層がインキ小滴の染料を定着させそして保持する能力を高める。特に適する化合物はポリ（ジアリルジメチルアンモニウムクロリド）すなわち、短縮して、ポリ（ＤＡＤＭＡＣ）である。これらの化合物は数社、例えばアルドリッヒ、ナルコ、チバ（ＣＩＢＡ）、日東紡績株式会社、クラリアント、ＢＡＳＦおよびＥＫＡケミカルズ（ＥＫＡ　Ｃｈｅｍｉｃａｌｓ）から市販されている。他の有用なカチオン性化合物は、ＤＡＤＭＡＣ共重合体、例えばアクリルアミドとの共重合体、例えばオンデオ・ナルコのナルコ１４８０商標、または日東紡績株式会社の商標であるＰＡＳ−Ｊ−８１、例えばＤＡＤＭＡＣとアクリレート類の共重合体、例えばオンデオ・ナルコの商標であるナルコ８１９０、ＤＡＤＭＡＣとＳＯ２の共重合体、例えば日東紡績株式会社の商標であるＰＡＳ−Ａ−１またはＰＡＳ−９２、ＤＡＤＭＡＣとマレイン酸の共重合体、例えば日東紡績株式会社の商標であるＰＡＳ−４１０、ＤＡＤＭＡＣとジアリル（３−クロロ−２−ヒドロキシプロピル）アミン塩酸塩の共重合体、例えば日東紡績株式会社の商標であるＰＡＳ−８８０、ジメチルアミン−エピクロロヒドリン共重合体、例えばオンデオ・ナルコの商標であるナルコ７１３５または昭和高分子株式会社の商品名であるポリフィックス（ＰＯＬＹＦＩＸ）７００；使用できる他のポリフィックス等級品であるポリフィックス６０１、ポリフィックス３０１、ポリフィックス３０１Ａ、ポリフィックス２５０ＷＳ、およびポリフィックス３０００；ニッカ・ケミカル・カンパニー（Ｎｉｃｃａ　Ｃｈｅｍｉｃａｌ　Ｃｏ．）の商品名であるネオフィックス（ＮＥＯＦＩＸ）Ｅ−１１７、ポリオキシアルキレンポリアミンジシアノジアミン、およびＥＫＡケミカルズの商品名であるレジフロック（ＲＥＤＩＦＬＯＣ）４１５０、ポリアミン；ＭＡＤＡＭＥ（メタクリレートジメチルアミノエチル＝メタクリル酸ジメチルアミノエチル）またはＭＡＤＱＵＡＴ（メタクリルオキシエチルトリメチルアンモニウムクロリド）改質重合体、例えばローム（Ｒｏｅｈｍ）からのロハギット（ＲＯＨＡＧＩＴ）ＫＬ２８０、ロハギット２１０、ロハギットＳＬ１４４、プレックス（ＰＬＥＸ）４７３９Ｌ、プレックス３０７３、ジアフロック・カンパニー（Ｄｉａｆｌｏｃ　Ｃｏ．）からのジアフロック（ＤＩＡＦＬＯＣ）ＫＰ１５５および他のジアフロック製品、並びにＥＫＡケミカルズのＢＭＢ１３０５および他のＢＭＢ製品；カチオン性エピクロロヒドリン付加物、例えばハーキュレス・カンパニー（Ｈｅｒｃｕｌｅｓ　Ｃｏ．）からの商品名であるポリカップ（ＰＯＬＹＣＵＰ）１７１およびポリカップ１７２；サイテック・インダストリーズ（Ｃｙｔｅｃ　ｉｎｄｕｓｔｒｉｅｓ）からのサイプロ（ＣＹＰＲＯ）製品、例えばサイプロ５１４／５１５／５１６、スーパーフロック（ＳＵＰＥＲＦＬＯＣ）５０７／５２１／５６７；カチオン性アクリル系重合体、例えばチバの商標であるアルコスタット（ＡＬＣＯＳＴＡＴ）５６７、カチオン性セルロース誘導体、例えばスターチ・アンド・ケミカル・カンパニー（Ｓｔａｒｃｈ　＆　Ｃｈｅｍｉｃａｌ　Ｃｏ．）の商品名であるセルクアト（ＣＥＬＱＵＡＴ）Ｌ−２００、Ｈ−１００、ＳＣ−２４０Ｃ、ＳＣ−２３０Ｍ、およびクアトリソフト（ＱＵＡＴＲＩＳＯＦＴ）ＬＭ２００、ウカレ（ＵＣＡＲＥ）重合体ＪＲ１２５、ＪＲ４００、ＬＲ４００、ＪＲ３０Ｍ、ＬＲ３０Ｍおよびウカレ重合体ＬＫ；チュキョー・ヨーロッパ（Ｃｈｕｋｙｏ　Ｅｕｒｏｐｅ）からの定着剤：パルセット（ＰＡＬＳＥＴ）ＪＫ５１２、パルセットＪＫ５１２Ｌ、パルセットＪＫ−１８２、パルセットＪＫ−２２０、ＷＳＣ−１７３、ＷＳＣ−１７３Ｌ、パルセットＪＫ−３２０、パルセットＪＫ−３２０ＬおよびパルセットＪＫ−３５０；ポリエチレンイミンおよび共重合体、例えばＢＡＳＦ　ＡＧの商品名であるルパゾル（ＬＵＰＡＳＯＬ）；トリエタノールアミン−チタン−キレート、例えばデュポン・カンパニー（Ｄｕ　Ｐｏｎｔ　Ｃｏ．）の商品名であるチゾル（ＴＹＺＯＲ）；ビニルピロリドンの共重合体、例えばＩＳＰの商品名であるビビプリント（ＶＩＶＩＰＲＩＮＴ）１１１、メタクリルアミドプロピルジメチルアミン共重合体；ジメチルアミノエチルメタクリレートとの共重合体、例えばＩＳＰの商品名であるコポリマー（ＣＯＰＯＬＹＭＥＲ）８４５およびコポリマー９３７；ビニルイミダゾールとの共重合体、例えば全てがＢＡＳＦ　ＡＧの商品名であるルビクアト・ケア（ＬＵＶＩＱＵＡＴ　ＣＡＲＥ）、ルビテック（ＬＵＶＩＴＥＣ）７３Ｗ、ルビテックＶＰ１５５Ｋ１８Ｐ、ルビテックＶＰ１５５Ｋ７２Ｗ、ルビクアトＦＣ９０５、ルビクアトＦＣ５５０、ルビクアトＨＭ５２２、およびソカラン（ＳＯＫＡＬＡＮ）ＨＰ５６；ポリアミドアミン類、例えばバイエルＡＧ（Ｂａｙｅｒ　ＡＧ）の商標であるレタミノル（ＲＥＴＡＭＩＮＯＬ）およびナダビン（ＮＡＤＡＶＩＮ）；例えばＥＰ６０９９３０に開示されているようなホスホニウム化合物並びに他のカチオン性重合体、例えばニッカ・ケミカル・カンパニーの商標であるネオフィックスＲＤ−５を包含する。
【００２１】
インキ受容層、および場合により補助層、例えば抗カール目的のための裏打ち層、は既知の従来成分、例えばコーテイング助剤として機能する界面活性剤、硬化剤、可塑剤、白色剤および艶消し剤、をさらに含有することができる。界面活性剤を本発明の記録要素の層の中に加えることができる。それらはＪＰ−Ａ　６２−２８００６８（１９８７）に記載されているようにカチオン性、アニオン性、両性、および非イオン性のもののいずれでもありうる。界面活性剤の例は、Ｎ−アルキルアミノ酸塩類、アルキルエーテルカルボン酸塩類、アシル化されたペプチド類、アルキルスルホン酸塩類、アルキルベンゼンおよびアルキルナフタレンスルホン酸塩類、スルホ琥珀酸塩類、α−オレフィンスルホン酸塩類、Ｎ−アシルスルホン酸塩類、スルホン化された油類、アルキルスルホン酸塩類、アルキルエーテルスルホン酸塩類、アルキルアリルエーテルスルホン酸塩類、アルキルアミドスルホン酸塩類、アルキル燐酸塩類、アルキルエーテル燐酸塩類、アルキルアリルエーテル燐酸塩類、アルキルおよびアルキルアリルポリオキシエチレンエーテル類、アルキルアリルホルムアルデヒド縮合酸塩類、アルキルアリルエーテルスルホン酸塩類、アルキルアミドスルホン酸塩類、アルキル燐酸塩類、アルキルエーテル燐酸塩類、アルキルアリルエーテル燐酸塩類、アルキルおよびアルキルアリルポリオキシエチレンエーテル類、アルキルアリルホルムアルデヒド縮合ポリオキシエチレンエーテル類、ポリオキシプロピレンを有するブロック重合体、ポリオキシエチレンポリオキシプロピルアルキルエーテル類、グリコールエステル類のポリオキシエチレンエーテル、ソルビタンエステル類のポリオキシエチレンエーテル、ソルビトールエステル類のポリオキシエチレンエーテル、ポリエチレングリコール脂肪酸エステル類、グリセロールエステル類、ソルビタンエステル類、プロピレングリコールエステル類、糖エステル類、フルオロＣ２−Ｃ１０アルキルカルボン酸類、Ｎ−ペルフルオロオクタンスルホニルグルタミン酸二ナトリウム、３−（フルオロ−Ｃ６−Ｃ１１−アルキルオキシ）−１−Ｃ３−Ｃ４アルキルスルホン酸ナトリウム、３−（ω−フルオロ−Ｃ６−Ｃ８−アルカノイル−Ｎ−エチルアミノ）−１−プロパンスルホン酸ナトリウム、Ｎ−［３−（ペルフルオロオクタンスルホンアミド）−プロピル］−Ｎ，Ｎ−ジメチル−Ｎ−カルボキシメチレンアンモニウムベタイン、フルオロ−Ｃ１１−Ｃ２０アルキルカルボン酸類、ペルフルオロ−Ｃ７−Ｃ１３−アルキル−カルボン酸類、ペルフルオロオクタンスルホン酸ジエタノールアミド、ペルフルオロ−Ｃ４−Ｃ１２−アルキルスルホン酸Ｌｉ、ＫおよびＮａ、Ｎ−プロピル−Ｎ−（２−ヒドロキシエチル）ペルフルオロオクタンスルホンアミド、ペルフルオロ−Ｃ６−Ｃ１０−アルキルスルホンアミド−プロピル−スルホニル−グリシネート類、ビス−（Ｎ−ペルフルオロオクチルスルホニル−Ｎ−エタノールアミノエチル）ホスホネート、モノ−ペルフルオロＣ６−Ｃ１６アルキル−エチルホスホネート類、およびペルフルオロアルキルベタインである。有用なカチオン性界面活性剤は、Ｎ−アルキルジメチルアンモニウムクロリド、パルミチルトリメチルアンモニウ��クロリド、ドデシルジメチルアミン、テトラデシルジメチルアミン、エトキシル化されたアルキルグアニジン−アミン複合体、オレアミンヒドロキシプロピルビストリモニウムクロリド、オレイルイミダゾリン、ステアリルイミダゾリン、酢酸コカミン、パルミタミン、ジヒドロキシエチルコカミン、ココトリモニウムクロリド、硫酸アルキルポリグリコールエーテルアンモニウム、エトキシル化されたオレアミン、ラウリルピリジニウムクロリド、Ｎ−オレイル−１，３−ジアミノプロパン、乳酸ステアルアミドプロピルジメチレン、ヤシ脂肪アミド、オレイルヒドロキシエチルイミダゾリン、エト硫酸イソステアリルエチルイミドニウム、燐酸ラウルアミドプロピルＰＥＧ−ジモニウムクロリド、パルミチルトリメチルアンモニウムクロリド、およびセチルトリメチルアンモニウムブロミドを包含する。Ｆ（ＣＦ２）４−９ＣＨ２ＣＨ２ＳＣＨ２ＣＨ２Ｎ＋Ｒ３Ｘ−［ここでＲは水素またはアルキル基である］の構造を有する例えばＵＳ−Ｐ４，７８１，９８５に記載されているフルオロカーボン界面活性剤、およびＣＦ３（ＣＦ２）ｍＣＨ２ＣＨ２Ｏ（ＣＨ２ＣＨ２Ｏ）ｎＲ［ここでｍ＝２〜１０であり、ｎ＝１〜１８であり、Ｒは水素または炭素数１〜１０のアルキル基である］の構造を有するＵＳ−Ｐ５，０８４，３４０に記載されているものが特に有用である。これらの界面活性剤はデュポンおよび３Ｍから市販されている。インキ受容層中の界面活性剤成分の濃度は典型的には、層の合計乾燥重量を基準として、０．１〜２重量％の範囲内、好ましくは０．４〜１．５重量％の範囲内そして最も好ましくは０．７５重量％である。
【００２２】
インキ受容層および場合により１つもしくは複数の補助層を架橋結合して例えば耐水性および非塊状化特性の如き所望する特徴を与えることができる。架橋結合は、摩耗耐性および取り扱いの結果としての要素上の指紋形成に対する耐性を与える際にも有用である。フィルム形成性結合剤を架橋結合させるために機能するであろう−硬化剤としても知られる−多数の既知の架橋結合剤がある。硬化剤は個別にまたは組み合わせてそして自由形態または塊状形態で使用することができる。ホルムアルデヒドおよび遊離ジアルデヒド類、例えばスクシンアルデヒドおよびグルタルアルデヒド、ブロック化したジアルデヒド類、活性エステル類、スルホン酸エステル類、活性ハロゲン化合物、イソシアナートまたはブロック化したイソシアナート類、多官能性イソシアナート類、メラミン誘導体、ｓ−トリアジン類およびジアジン類、エポキシド類、２個もしくはそれ以上の活性結合を有する活性オレフィン類、カルボジイミド類、ジルコニウム複合体、例えばＭＥＬケミカルズ（ＭＥＬ　Ｃｈｅｍｉｃａｌｓ）の商標であるバコテ（ＢＡＣＯＴＥ）２０、ジルメル（ＺＩＲＭＥＬ）１０００または酢酸ジルコニウム、チタン複合体、例えばデュポンからのチゾル等級品、３−位置で置換されたイソキサゾリウム塩類、２−アルコキシ−Ｎ−カルボキシ−ジヒドロキノリンのエステル類、Ｎ−カルバモイルピリジニウム塩類、混合機能の硬化剤、例えばハロゲン−置換されたアルデヒド酸類（例えばムコ塩素酸およびムコ臭素酸）、オニウム置換されたアクロレイン類およびビニルスルホン類並びに重合体硬化剤、例えばジアルデヒド澱粉類およびコポリ（アクロレインメタクリル酸）、およびオキサゾリン官能性重合体、例えばエポクロス（ＥＰＯＣＲＯＳ）ＷＳ−５００およびエポクロスＫ−１０００シリーズ、並びに無水マレイン酸共重合体、例えばガントレズ（ＧＡＮＴＲＥＺ）ＡＮ１１９を包含する本発明にとって有用な非常に多くの硬化剤が既知である。本発明の実施においては、ホウ酸が好ましい架橋結合剤である。インキ受容層および場合により１つもしくは複数の補助層は、可塑剤、例えばエチレングリコール、ジエチレングリコール、プロピレングリコール、ポリエチレングリコール、グリセロールモノメチルエーテル、グリセロールモノクロロヒドリン、炭酸エチレン、炭酸プロピレン、燐酸ウレア、燐酸トリフェニル、モノステアリン酸グリセロール、モノステアリン酸プロピレングリコール、テトラメチレンスルホン、ｎ−メチル−２−ピロリドン、ｎ−ビニル−２−ピロリドン、を含んでなっていてもよい。
【００２３】
種々の層を支持体の上にいずれかの従来のコーテイング技術、例えば浸漬コーテイング、ナイフコーテイング、押し出しコーテイング、回転コーテイング、スライドホッパーコーテイングおよびカーテンコーテイング、によりコーテイングすることができる。
【００２４】
本発明を次に以下の実施例により説明するが、それらに限定されない。
【００２５】
【実施例】
実施例１
コーテイング溶液の製造
光安定剤をインキジェット印刷媒体に適用するために、固体重量により２５部の光安定化合物ＬＳ−４の１０％水溶液を１７０部の水に加えることによりコーテイング液を製造した。
コーテイングされた試料のコーテイングおよび評価
コーテイング溶液を数種の印刷媒体に適用した。２種の光沢のある多孔性媒体（Ａ＝アグファジェット・ユニバーサル・インスタント・ドライ・フォトグレード・ペーパー・グロッシー（Ａｇｆａｊｅｔ　Ｕｎｉｖｅｒｓａｌ　Ｉｎｓｔａｎｔ　Ｄｒｙ　Ｐｈｏｔｏｇｒａｄｅ　Ｐａｐｅｒ　Ｇｌｏｓｓｙ）でありそしてＢは同じであるが白色剤を含まない）並びに２種の非多孔性媒体（Ｃ＝アグファ・インキジェット・フォト・ペーパー（Ａｇｆａ　Ｉｎｋｊｅｔ　ＰｈｏｔｏＰａｐｅｒ）２であり、そしてＤ＝アグファジェット・ユニバーサル・フォトグレード・ペーパー・ダイ・グロッシー（Ａｇｆａｊｅｔ　Ｕｎｉｖｅｒｓａｌ　Ｐｈｏｔｏｇｒａｄｅ　Ｐａｐｅｒ　ｄｙｅ　ｇｌｏｓｓｙ）である）をベースコートとして使用した。光安定化添加剤の濃度を変化させるために、適用されるコーテイング溶液の厚さを変えた。適用はドクター・ブレード・コーターにより行われた。比較試料は、安定化剤を含まない水溶液を記録媒体に適用することにより、得られた。媒体を室温で２４時間にわたり放置して乾燥した後に、シアン、マゼンタ、イエローおよびブラックの５０％および１００％インキを有するカラーパッチをプリンターＨＰ９７０Ｃｘｉ（ヒューレット−パッカード（Ｈｅｗｌｅｔｔ−Ｐａｃｋａｒｄ）の商標）により印刷した。フェード−ｏ−メーター（ｆａｄｅ−ｏ−ｍｅｔｅｒ）であるゼノテスト（ＸＥＮＯＴＥＳＴ）１５０（オリジナル・ハナウ（Ｏｒｉｇｉｎａｌ　Ｈａｎａｕ）の商標）の中で１８０ｋＬｕｘで１６時間にわたり露光された後に印刷された試料の相対的光学濃度損失を測定することにより、耐光性を評価した。結果を表１にまとめる。
【００２６】
【表１】
2004050831.tif 000006
【００２７】
表からわかるように、安定剤ＬＳ−４を含浸させた多孔性材料（ＡおよびＢ）は、特にマゼンタおよびシアンインキに関して、耐光性における重要な改良を示す。
【００２８】
実施例２
樹脂コーテイング紙の上に表２に示されている組成のインキ受容層をコーテイングすることにより２種のインキジェット記録媒体（本発明および比較用）を製造した。本発明の試料はＬＳ−４を含有したが、比較試料は含有しなかった。無機顔料のコーテイング重量は２８．２ｇ／ｍ２であった。高い無機顔料／結合剤比により、インキ受容層は０．５０ｃｃ／ｇの多孔性（窒素吸着により測定）を示した。
【００２９】
【表２】
2004050831.tif 000007
【００３０】
シアン、マゼンタ、イエローおよびブラックの５０％および１００％インキを有するカラーパッチを両方の試料の上でワイドフォーマットプリンターＨＰ２５００（ヒューレット−パッカードの商標）により印刷した。フェード−ｏ−メーターであるゼノテスト１５０（オリジナル・ハナウの商標）の中で１８０ｋＬｕｘで１６時間にわたり露光された後に印刷された試料の相対的光学濃度損失を測定することにより、耐光性を評価した。退色による４種の５０％カラーパッチの濃度における相対的損失（％）を一緒にして表３に示す。
【００３１】
【表３】
2004050831.tif 000008
【００３２】
これからわかるように、化合物ＬＳ−４が多孔性インキ受容層中に加えられた場合には色安定性が大きく改良された。
【００３３】
実施例３
この実施例は、インキ受容層中に光安定剤を含むおよび含まない非多孔性媒体（本発明に従わない）を比較する。樹脂コーテイング紙の上に表４に示されている組成のインキ吸収層（ＬＳ−４を含むおよび含まない）をコーテイングすることにより、２種のインキジェット記録媒体を製造した。無機顔料のコーテイング重量は２０．０ｇ／ｍ２であった。顔料／結合剤比が前の実施例よりはるかに低いという事実のために、これらのインキ受容層は測定可能な多孔性を示さなかった。
【００３４】
【表４】
2004050831.tif 000009
【００３５】
試料を前の実施例２に記載されたのと同じ方法で印刷しそして評価した。退色による４種の５０％カラーパッチの濃度における合計相対的損失（％）を一緒にして表５に示す。
【００３６】
【表５】
2004050831.tif 000010
【００３７】
表５からわかるように、多孔性を示さない材料中への化合物ＬＳ−４の加入は印刷された色の安定性を改良しない。そのため、この実施例は耐光性における有利な効果は本発明に従う多孔性の顔料着色された媒体中でのみ見られそして非多孔性インキジェット媒体中では見られないことを証明している。
【００３８】
本発明の好ましい態様を詳細に記述したが、当業者には添付されている請求項に定義された本発明の範囲から逸脱せずに多くの変更を行えることがここに明らかになるであろう。